【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
少なくとも１つのエチレン／α−オレフィン共重合体を含むフィルムであって、
前記エチレン／α−オレフィン共重合体が、少なくとも５０モルパーセントのエチレンを含むブロック共重合体であり、
（ａ）約１．７〜約３．５のＭｗ／Ｍｎ、少なくとも１つの融点Ｔｍ（℃）、および密度ｄ（ｇ／ｃｍ3）を有し、ここで、このＴｍおよびｄの数値が以下の関係に相当する：
Ｔｍ＞−２００２．９＋４５３８．５（ｄ）−２４２２．２（ｄ）2；または、
（ｂ）約１．７〜約３．５のＭｗ／Ｍｎを有し、かつ融解熱ΔＨ（Ｊ／ｇ）、および最高のＤＳＣピークと最高のＣＲＹＳＴＡＦピークとの間の温度差として定義される、デルタ量ΔＴ（℃）によって特徴付けられ、ここで、このΔＴおよびΔＨの数値が以下の関係を有し、
ΔＨがゼロより大きくかつ最大１３０Ｊ／ｇまでの場合、
ΔＴ＞−０．１２９９（ΔＨ）＋６２．８１
ΔＨが１３０Ｊ／ｇより大きい場合、
ΔＴ≧４８℃
ここで前記ＣＲＹＳＴＡＦピークが累積ポリマーの少なくとも５パーセントを用いて決定され、かつ前記ポリマーの５パーセント未満が特定可能なＣＲＹＳＴＡＦピークを有するならば、前記ＣＲＹＳＴＡＦ温度は３０℃である；または、
（ｃ）前記エチレン／α−オレフィン共重合体の圧縮成形フィルムで測定された、３００パーセントのひずみかつ１サイクルでの弾性回復率Ｒｅ（パーセント）によって特徴付けられ、かつ密度ｄ（ｇ／ｃｍ3）を有し、ここで、前記エチレン／α−オレフィン共重合体が実質的に架橋相を有さない場合、前記Ｒｅおよびｄの数値が以下の関係を満たす：
Ｒｅ＞１４８１−１６２９（ｄ）；または、
（ｄ）ＴＲＥＦを用いて分画される場合、４０℃と１３０℃との間で溶出する分子画分であって、前記同じ温度の間で溶出する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント内で有する、
フィルム。
【請求項２】
第２ポリマーをさらに含む、請求項１に記載のフィルム。
【請求項３】
請求項２に記載のフィルムであって、前記第２ポリマーが、不均一分枝ポリエチレン(heterogeneously branched polyethylene)を含む、フィルム。
【請求項４】
少なくとも２０重量パーセントの少なくとも１つのエチレン／α−オレフィンマルチブロックコポリマーを含むフィルムに適する組成物であって、
前記組成物が、
ａ．少なくとも約０．８９ｇ／ｃｃの密度；
ｂ．約０．１から約１．５ｇ／１０分のメルトインデックス（Ｉ２）；
ｃ．少なくとも約７のメルトフロー比Ｉ１０／Ｉ２；
ｄ．約１１０から１４０℃の最高のＤＳＣピーク；
ｅ．約５５から９５℃の最高のＣｒｙｓｔａｆピーク；および
ｆ．約１から約４．５の多分散性Ｍｗ／Ｍｎ
によって特徴付けられる組成物。
【請求項５】
請求項４に記載の組成物であって、前記組成物は、ＴＲＥＦを用いて分画される場合、約６０℃より上で溶出するポリマー画分を含み、かつ約４０から約５０℃の間で溶出する実質的なポリマー画分がない、組成物。
【請求項６】
請求項４または５に記載の組成物であって、前記組成物から製造されたフィルムが、少なくとも約２５０ｇ／ミル、ＭＤ（縦方向：machine direction）の平均エルメンドルフ引裂を示す、組成物。
【請求項７】
請求項４または５に記載の組成物であって、前記組成物から製造されたフィルムが、少なくとも約１５０グラム／ミルの正規化ＤＡＲＴを示す、組成物。
【請求項８】
請求項４に記載の組成物であって、
前記エチレン／α−オレフィンマルチブロックコポリマーが、
ａ．少なくとも約０．８９ｇ／ｃｃの密度；
ｂ．約０．１から約１．０ｇ／１０分のメルトインデックス（Ｉ２）；
ｃ．少なくとも約７のメルトフロー比Ｉ１０／Ｉ２；および
ｄ．ＴＲＥＦを用いて分画される場合、４０℃と１３０℃の間で溶出する分子画分であって、前記同じ温度の間で溶出する比較対象となるランダムエチレン共重合体画分のコモノマーモル含量より少なくとも５パーセント高いコモノマーモル含量を有することを特徴とする分子画分［ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント内で有する］
によって特徴付けられる、組成物。
【請求項９】
少なくとも２０重量パーセントの少なくとも１つのエチレン／α−オレフィンマルチブロックコポリマーを含むフィルムに適する組成物であって、
前記エチレン／α−オレフィンマルチブロックコポリマーが、
ａ．少なくとも約０．８９ｇ／ｃｃの密度；
ｂ．約０．１から約１．０ｇ／１０分のメルトインデックス（Ｉ２）；
ｃ．少なくとも約７のメルトフロー比Ｉ１０／Ｉ２；および
ｄ．ＴＲＥＦを用いて分画される場合、４０℃と１３０℃の間で溶出する分子画分であって、前記同じ温度の間で溶出する比較対象となるランダムエチレン共重合体画分のコモノマーモル含量より少なくとも５パーセント高いコモノマーモル含量を有することを特徴とする分子画分［ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント内で有する］
によって特徴付けられる、組成物。
【請求項１０】
請求項９に記載の組成物であって、前記組成物は、ＴＲＥＦを用いて分画される場合、約６０℃より上で溶出するポリマー画分を含み、かつ約４０から約５０℃の間で溶出する実質的なポリマー画分がない、組成物。
【請求項１１】
請求項９または１０に記載の組成物であって、前記組成物から製造されたフィルムが、少なくとも約２５０ｇ／ミル、ＭＤ（縦方向）の平均エルメンドルフ引裂を示す、組成物。
【請求項１２】
請求項９または１０に記載の組成物であって、前記組成物から製造されたフィルムが、少なくとも約１５０グラム／ミルの正規化ＤＡＲＴを示す、組成物。
【請求項１３】
可逆的連鎖移動剤(a chain shuttling agent)の残分をさらに含む、請求項９に記載の組成物。
【請求項１４】
ジエチル亜鉛の残分をさらに含む、請求項９に記載の組成物。
【請求項１５】
請求項９に記載の組成物であって、前記組成物は、ＴＲＥＦを用いて分画される場合、少なくとも２つの異なる溶出ピークを有することによって特徴付けることができ、その最大ピークが約９５℃より上で溶出する、組成物。
【請求項１６】
（その全組成物に対して重量で）少なくとも約２０パーセントから（その全組成物に対して重量で）約９０パーセントの少なくとも１つの不均一エチレンポリマーをさらに含み、前記不均一エチレンポリマーが、約０．９３ｇ／ｃｍ3から約０．９６５ｇ／ｃｍ3の密度を有する、請求項９に記載の組成物。
【請求項１７】
フィルムに適する組成物であって、下記（１）及び（２）を含み、
（１）約３０から約６０重量パーセントの少なくとも１つのエチレン／α−オレフィンマルチブロックコポリマー、
ここで、前記エチレン／α−オレフィンマルチブロックコポリマーは、
ａ．約０．８９から約０．９１ｇ／ｃｃの密度；
ｂ．約０．１から約０．３ｇ／１０分のメルトインデックス（Ｉ２）；
ｃ．ＴＲＥＦを用いて分画される場合、４０℃と１３０℃の間で溶出する分子画分であって、前記同じ温度の間で溶出する比較対象となるランダムエチレン共重合体画分のコモノマーモル含量より少なくとも５パーセント高いコモノマーモル含量を有することを特徴とする分子画分［ここで、前記比較対象となるランダムエチレン共重合体が同じコモノマー（単数または複数）を有し、かつメルトインデックス、密度、およびコモノマーモル含量（ポリマー全体に基づく）を前記エチレン／α−オレフィン共重合体のものの１０パーセント内で有する］によって特徴付けられる；
（２）約４０から約７０重量パーセントの不均一エチレンポリマー
ここで、前記組成物は、ＴＲＥＦを用いて分画される場合、約６０℃より上で溶出するポリマー画分を含み、かつ約４０から約５０℃の間で溶出する実質的なポリマー画分がない、組成物。
【請求項１８】
請求項１７に記載の組成物であって、前記不均一エチレンポリマーが、約１．２から約２ｇ／１０分のメルトインデックス（Ｉ２）を有する、組成物。
【請求項１９】
請求項１７または１８に記載の組成物であって、前記不均一エチレンポリマーが、約０．９２から約０．９４ｇ／ｃｍ3の密度を有する、組成物。
【請求項２０】
請求項１７または１８に記載の組成物であって、前記組成物が、約０．７から約０．９ｇ／１０分のメルトインデックス（Ｉ２）および約０．９１から約０．９３ｇ／ｃｍ3の密度を有する、組成物。
【請求項２１】
少なくとも２０重量パーセントの少なくとも１つのエチレン／α−オレフィンマルチブロックコポリマーを含むフィルムに適する組成物であって、
前記エチレン／α−オレフィンマルチブロックコポリマーが、
ａ．少なくとも約０．８９ｇ／ｃｃの密度；
ｂ．約０．１から約１．０ｇ／１０分のメルトインデックス（Ｉ２）；
ｃ．少なくとも約７のメルトフロー比Ｉ１０／Ｉ２；および
ｄ．約１．３より大きい分子量分布Ｍｗ／Ｍｎ
によって特徴付けられ；かつ前記コポリマーが、
（１）ＴＲＥＦを用いて分画される場合、４０℃と１３０℃の間で溶出する分子画分であって、少なくとも０．５でかつ約１までのブロックインデックスを有する点で特徴付けられる分子画分を有すること；または
（２）ゼロより大きく、かつ約１．０までの平均ブロックインデックスを有すること；または
（３）  （１）と（２）の両方
によってさらに特徴付けられる、組成物。
【請求項２２】
請求項２１に記載の組成物であって、前記組成物が、ＴＲＥＦを用いて分画される場合、約６０℃より上で溶出するポリマー画分を含み、かつ約４０から約５０℃の間で溶出する実質的なポリマー画分がない、組成物。
【請求項２３】
請求項２１または２２に記載の組成物であって、前記組成物から製造されたフィルムが、少なくとも約２５０ｇ／ミル、ＭＤ（縦方向）の平均エルメンドルフ引裂強度を示す、組成物。
【請求項２４】
請求項２１または２２に記載の組成物であって、前記組成物から製造されたフィルムが、少なくとも約１５０グラム／ミルの正規化ＤＡＲＴを示す、組成物。
【請求項２５】
可逆的連鎖移動剤の残分をさらに含む、請求項２１に記載の組成物。
【請求項２６】
ジエチル亜鉛の残分をさらに含む、請求項２１に記載の組成物。
【請求項２７】
請求項２１または２２に記載の組成物であって、前記組成物が、ＴＲＥＦを用いて分画される場合、少なくとも２つの異なる溶出ピークを有することによって特徴付けることができ、その最大ピークが約９５℃より上で溶出する、組成物。
【請求項２８】
（その全組成物に対して重量で）少なくとも約２０パーセントから（その全組成物に対して重量で）約９０パーセントの少なくとも１つの不均一エチレンポリマーをさらに含み、前記不均一エチレンポリマーが、約０．９３ｇ／ｃｍ3から約０．９６５ｇ／ｃｍ3の密度を有する、請求項２１または２２に記載の組成物。
【請求項２９】
フィルムに適する組成物であって、下記（１）及び（２）を含み、
（１）約３０から約６０重量パーセントの少なくとも１つのエチレン／α−オレフィンマルチブロックコポリマー、
ここで、前記エチレン／α−オレフィンマルチブロックコポリマーは、
ａ．約０．８９から約０．９１ｇ／ｃｃの密度；
ｂ．約０．１から約０．３ｇ／１０分のメルトインデックス（Ｉ２）；及び
ｃ．約１．３より大きい分子量分布Ｍｗ／Ｍｎ
によって特徴付けられ；かつ前記コポリマーが、
（ｉ）ＴＲＥＦを用いて分画される場合、４０℃と１３０℃の間で溶出する分子画分であって、少なくとも０．５でかつ約１までのブロックインデックスを有する点で特徴付けられる分子画分を有すること；または
（ｉｉ）ゼロより大きく、かつ約１．０までの平均ブロックインデックスを有すること；または
（ｉｉｉ）  （ｉ）と（ｉｉ）の両方
によってさらに特徴付けられる；
（２）約４０から約７０重量パーセントの不均一エチレンポリマー
ここで、前記組成物は、ＴＲＥＦを用いて分画される場合、約６０℃より上で溶出するポリマー画分を含み、かつ約４０から約５０℃の間で溶出する実質的なポリマー画分がない、組成物。
【請求項３０】
請求項２９に記載の組成物であって、前記不均一エチレンポリマーが、約１．２から約２ｇ／１０分のメルトインデックス（Ｉ２）を有する、組成物。
【請求項３１】
請求項２９または３０に記載の組成物であって、前記不均一エチレンポリマーが、約０．９２から約０．９４ｇ／ｃｍ3の密度を有する、組成物。
【請求項３２】
請求項２９または３０に記載の組成物であって、約０．７から約０．９ｇ／１０分のメルトインデックス（Ｉ２）および約０．９１から約０．９３ｇ／ｃｍ3の密度を有する、組成物。